(57)【要約】【課題】柔軟性を損なわず、かつ、毛羽立ちの少ないポリプロピレン系スパンボンド不織布を提供する。【解決手段】繊維直径が０．５デニール以上１．５デニール以下であるプロピレン系樹脂繊維を５０質量％以上１００質量％以下含み、エンボス面積占有率が５％以上２５％以下である、スパンボンド不織布。【選択図】なし【特許請求の範囲】
【請求項１】
繊度が０．５デニール以上１．５デニール以下であるプロピレン系樹脂繊維を５０質量％以上１００質量％以下含み、エンボス面積占有率が５％以上２５％以下である、スパンボンド不織布。
【請求項２】
前記プロピレン系樹脂繊維に含まれるプロピレン系樹脂成分が、初期弾性率５００ＭＰａ以上２，０００ＭＰａ以下のプロピレン系樹脂（Ａ）、及び初期弾性率１ＭＰａ以上５００ＭＰａ未満のプロピレン系樹脂（Ｂ）を含む、請求項１に記載のスパンボンド不織布。
【請求項３】
前記プロピレン系樹脂（Ａ）及び前記プロピレン系樹脂（Ｂ）の合計量１００質量％に対して、前記プロピレン系樹脂（Ｂ）の含有量が１質量％以上３０質量％以下である、請求項２に記載のスパンボンド不織布。
【請求項４】
ＩＳＯ  １１３３：１９９７に準拠し、温度２３０℃、荷重２１．１８Ｎの条件で測定された前記プロピレン系樹脂（Ａ）のＭＦＲが５ｇ／１０分以上１００ｇ／１０分以下である、請求項２又は３に記載のスパンボンド不織布。
【請求項５】
前記プロピレン系樹脂（Ｂ）の融解吸熱量（ΔＨ−Ｄ）が０Ｊ／ｇ以上８０Ｊ／ｇ以下である、請求項２〜４のいずれか１項に記載のスパンボンド不織布。
【請求項６】
前記プロピレン系樹脂（Ｂ）がプロピレン単独重合体である、請求項２〜５のいずれか１項に記載のスパンボンド不織布。
【請求項７】
前記プロピレン系樹脂（Ｂ）のメソペンタッド分率［ｍｍｍｍ］が２０モル％以上６０モル％以下である、請求項２〜６のいずれか１項に記載のスパンボンド不織布。
【請求項８】
前記プロピレン系樹脂（Ｂ）が、エチレン及び炭素数４〜３０のα−オレフィンからなる群より選ばれる少なくとも１つの構成単位を０モル％を超え２０モル％以下含む、請求項２〜５のいずれか１項に記載のスパンボンド不織布。
【請求項９】
当該スパンボンド不織布の捲縮数が６個／２５ｍｍ以下である、請求項１〜８のいずれか１項に記載のスパンボンド不織布。
【請求項１０】
単層である、請求項１〜９のいずれか１項に記載のスパンボンド不織布。
【請求項１１】
多層である、請求項１〜９のいずれか１項に記載のスパンボンド不織布。
【請求項１２】
最外層に請求項１〜９のいずれか１項に記載のスパンボンド不織布を含む繊維製品。
【発明の詳細な説明】
【技術分野】
【０００１】
本発明は、ポリプロピレン系スパンボンド不織布に関する。
【背景技術】
【０００２】
近年、ポリオレフィン系の繊維及び不織布は、使い捨ておむつ、生理用品、衛生製品、衣料素材、包帯、包装材等の各種用途に用いられている。当該繊維及び不織布は直接身体と接触する用途で用いられることが多く、身体への良好な装着感や手触り感に関する要求性能が近年更に高まっている。このため、不織布に関しては、良好な装着感のための風合いの向上や製品軽量化のための薄目付け化等に関連した技術開発が求められている。
【０００３】
例えば特許文献１には、紡糸安定性を維持したまま、不織布を構成する繊維を細糸化する技術が開示されている。また、特許文献２には、伸縮性に富んだ、強い捲縮性を有する捲縮繊維からなる不織布が開示されている。
【０００４】
しかしながら、細糸化した繊維や捲縮繊維を用いて成形したポリプロピレン系スパンボンド不織布は、柔軟性に優れるが毛羽立ちが課題になっている。
【先行技術文献】
【特許文献】
【０００５】
【特許文献１】国際公開第２０１４／１１９６８７号
【特許文献２】国際公開第２０１５／１４１７５０号
【発明の概要】
【発明が解決しようとする課題】
【０００６】
本発明が解決しようとする課題は、柔軟性を損なわず、かつ、毛羽立ちの少ないポリプロピレン系スパンボンド不織布を提供することである。
【課題を解決するための手段】
【０００７】
本願開示は、以下に関する。
＜１＞繊度が０．５デニール以上１．５デニール以下であるプロピレン系樹脂繊維を５０質量％以上１００質量％以下含み、エンボス面積占有率が５％以上２５％以下である、スパンボンド不織布。
＜２＞前記プロピレン系樹脂繊維に含まれるプロピレン系樹脂成分が、初期弾性率５００ＭＰａ以上２，０００ＭＰａ以下のプロピレン系樹脂（Ａ）、及び初期弾性率１ＭＰａ以上５００ＭＰａ未満のプロピレン系樹脂（Ｂ）を含む、上記＜１＞に記載のスパンボンド不織布。
＜３＞前記プロピレン系樹脂（Ａ）及び前記プロピレン系樹脂（Ｂ）の合計量１００質量％に対して、前記プロピレン系樹脂（Ｂ）の含有量が１質量％以上３０質量％以下である、上記＜２＞に記載のスパンボンド不織布。
＜４＞ＩＳＯ  １１３３：１９９７に準拠し、温度２３０℃、荷重２１．１８Ｎの条件で測定された前記プロピレン系樹脂（Ａ）のＭＦＲが５ｇ／１０分以上１００ｇ／１０分以下である、上記＜２＞又は＜３＞に記載のスパンボンド不織布。
＜５＞前記プロピレン系樹脂（Ｂ）の融解吸熱量（ΔＨ−Ｄ）が０Ｊ／ｇ以上８０Ｊ／ｇ以下である、上記＜２＞〜＜４＞のいずれか１項に記載のスパンボンド不織布。
＜６＞前記プロピレン系樹脂（Ｂ）がプロピレン単独重合体である、上記＜２＞〜＜５＞のいずれか１項に記載のスパンボンド不織布。
＜７＞前記プロピレン系樹脂（Ｂ）のメソペンタッド分率［ｍｍｍｍ］が２０モル％以上６０モル％以下である、上記＜２＞〜＜６＞のいずれか１項に記載のスパンボンド不織布。
＜８＞前記プロピレン系樹脂（Ｂ）が、エチレン及び炭素数４〜３０のα−オレフィンからなる群より選ばれる少なくとも１つの構成単位を０モル％を超え２０モル％以下含む、上記＜２＞〜＜５＞のいずれか１項に記載のスパンボンド不織布。
＜９＞当該スパンボンド不織布の捲縮数が６個／２５ｍｍ以下である、上記＜１＞〜＜８＞のいずれか１項に記載のスパンボンド不織布。
＜１０＞単層である、上記＜１＞〜＜９＞のいずれか１項に記載のスパンボンド不織布。
＜１１＞多層である、上記＜１＞〜＜９＞のいずれか１項に記載のスパンボンド不織布。
＜１２＞最外層に上記＜１＞〜＜９＞のいずれか１項に記載のスパンボンド不織布を含む繊維製品。
【発明の効果】
【０００８】
本発明のポリプロピレン系スパンボンド不織布は、柔軟性を損なわず、かつ、毛羽立ちが少ない。
【発明を実施するための形態】
【０００９】
以下、本発明について詳細に説明する。なお、本明細書において、数値の記載に関する「Ａ〜Ｂ」という用語は、「Ａ以上Ｂ以下」（Ａ＜Ｂの場合）又は「Ａ以下Ｂ以上」（Ａ＞Ｂの場合）を意味する。また、本発明において、好ましい態様の組み合わせは、より好ましい態様である。
【００１０】
本発明のスパンボンド不織布は、繊維直径が０．５デニール以上１．５デニール以下であるプロピレン系樹脂繊維を５０質量％以上１００質量％以下含み、エンボス面積占有率が５％以上２５％以下である。
【００１１】
本発明のスパンボンド不織布に含まれるプロピレン系樹脂繊維は、プロピレン系樹脂成分を含む。プロピレン系樹脂繊維におけるプロピレン系樹脂成分の含有量は、プロピレン系樹脂繊維の全組成１００質量％に対して、好ましくは８０質量％以上、より好ましくは９０質量％以上、更に好ましくは９５質量％以上である。
【００１２】
プロピレン系樹脂繊維は、プロピレン系樹脂成分以外に、本発明の効果を阻害しない範囲で任意の添加剤を含有することができる。添加剤の具体例としては、発泡剤、結晶核剤、耐侯安定剤、紫外線吸収剤、光安定剤、耐熱安定剤、帯電防止剤、離型剤、難燃剤、合成油、ワックス、電気的性質改良剤、スリップ防止剤、アンチブロッキング剤、粘度調整剤、着色防止剤、防曇剤、滑剤、顔料、染料、可塑剤、軟化剤、老化防止剤、塩酸吸収剤、塩素捕捉剤、酸化防止剤、粘着防止剤等が挙げられる。
【００１３】
プロピレン系樹脂成分は、繊維の紡糸安定性及び細糸化の観点から、初期弾性率５００ＭＰａ以上２，０００ＭＰａ以下のプロピレン系樹脂（Ａ）、及び初期弾性率１ＭＰａ以上５００ＭＰａ未満のプロピレン系樹脂（Ｂ）を含むことが好ましい。
【００１４】
（プロピレン系樹脂（Ａ））
プロピレン系樹脂（Ａ）は、プロピレン単独重合体であってもよく、共重合体であってもよい。共重合体である場合、プロピレン単位の共重合比は、５０モル％を超え、好ましくは６０モル％以上、より好ましくは７０モル％以上、更に好ましくは９０モル％以上、更に好ましくは９５モル％以上である。共重合可能なモノマーとしては、エチレン及び炭素数４〜３０のα−オレフィンからなる群より選ばれる少なくとも１つであり、具体例としては、エチレン、１−ブテン、１−ペンテン、１−ヘキセン、１−オクテン、１−デセン等が挙げられる。
プロピレン系樹脂（Ａ）が共重合体である場合、プロピレン系樹脂（Ａ）は、エチレン及び炭素数４〜３０のα−オレフィンからなる群より選ばれる少なくとも１つの構成単位を、０モル％を超え２０モル％以下含むことが好ましい。
【００１５】
プロピレン系樹脂（Ａ）の初期弾性率は、紡糸安定性の観点から、好ましくは５００ＭＰａ以上、より好ましくは６００ＭＰａ以上、更に好ましくは７００ＭＰａ以上であり、そして、好ましくは２，０００ＭＰａ以下、より好ましくは１，８００ＭＰａ以下である。
【００１６】
なお、本明細書中における初期弾性率は、以下の測定方法により測定されたものである。
＜初期弾性率の測定方法＞
厚さ１ｍｍのプレスシートを作成した。得られたプレスシートから、ＪＩＳ  Ｋ７１１３（２００２年）−２号１／２に準じた試験片をサンプリングした。引張試験機（（株）島津製作所製、「オートグラフＡＧ−Ｉ」）を用いて、初期長Ｌ０を４０ｍｍに設定し、引張速度１００ｍｍ／分で伸張し、伸張過程でのひずみと荷重を測定し、下記式から初期弾性率を算出した。
初期弾性率（Ｎ）＝ひずみ５％の荷重（Ｎ）／０．０５
【００１７】
プロピレン系樹脂（Ａ）のメルトフローレート（ＭＦＲ）は、繊維の紡糸安定性の観点から、好ましくは５ｇ／１０分以上、より好ましくは７ｇ／１０分以上、更に好ましくは１０ｇ／１０分以上であり、そして、好ましくは１００ｇ／１０分以下、より好ましくは８０ｇ／１０分以下、更に好ましくは５０ｇ／１０分以下である。本発明において、プロピレン系樹脂（Ａ）のＭＦＲは、ＩＳＯ  １１３３：１９９７に準拠し、温度２３０℃、荷重２１．１８Ｎの条件で測定される。
【００１８】
プロピレン系樹脂（Ａ）の市販品としては、「ＮＯＶＡＴＥＣTM  ＰＰ」シリーズ（例えば「ＮＯＶＡＴＥＣ  ＳＡ０３」）（日本ポリプロ（株）製）、「ＥｘｘｏｎＭｏｂｉｌTM  ポリプロピレン」シリーズ（例えば「ＰＰ３１５５」）（ＥｘｘｏｎＭｏｂｉｌ  Ｃｈｅｍｉｃａｌ社製）、「プライムポリプロTM」シリーズ（例えば「Ｙ２０００ＧＰ」）（（株）プライムポリマー製）等を用いることができる。
【００１９】
プロピレン系樹脂成分におけるプロピレン系樹脂（Ａ）の含有量は、繊維の紡糸安定性及び細糸化の観点から、プロピレン系樹脂（Ａ）及びプロピレン系樹脂（Ｂ）の合計量を１００質量％に対して、好ましくは７０質量％以上、より好ましくは７５質量％以上、更に好ましくは８０質量％以上であり、そして、好ましくは９９質量％以下、より好ましくは９５質量％以下、更に好ましくは９０質量％以下である。
【００２０】
（プロピレン系樹脂（Ｂ））
プロピレン系樹脂（Ｂ）は、プロピレン単独重合体であってもよく、共重合体であってもよい。共重合体である場合、プロピレン単位の共重合比は、５０モル％を超え、好ましくは６０モル％以上、より好ましくは７０モル％以上、更に好ましくは９０モル％以上、更に好ましくは９５モル％以上である。共重合可能なモノマーとしては、エチレン及び炭素数４〜３０のα−オレフィンからなる群より選ばれる少なくとも１つであり、具体例としては、エチレン、１−ブテン、１−ペンテン、１−ヘキセン、１−オクテン、１−デセン等が挙げられる。
プロピレン系樹脂（Ｂ）が共重合体である場合、プロピレン系樹脂（Ｂ）は、エチレン及び炭素数４〜３０のα−オレフィンからなる群より選ばれる少なくとも１つの構成単位を、０モル％を超え２０モル％以下含むことが好ましい。
【００２１】
プロピレン系樹脂（Ｂ）の初期弾性率は、不織布の柔軟性の観点から、好ましくは５ＭＰａ以上、より好ましくは１０ＭＰａ以上、更に好ましくは２０ＭＰａ以上であり、そして、好ましくは５００ＭＰａ未満、より好ましくは４００ＭＰａ以下、更に好ましくは３００ＭＰａ以下である。
【００２２】
また、プロピレン系樹脂（Ｂ）は、下記（１）及び（２）の少なくとも１つを満たすことが好ましく、更に下記（３）〜（６）の少なくとも１つを満たすことが好ましい。なお、これらはプロピレン系樹脂（Ｂ）を製造する際の触媒の選択や反応条件により調整することができる。
（１）融解吸熱量（ΔＨ−Ｄ）が０Ｊ／ｇ以上８０Ｊ／ｇ以下である。
（２）メソペンタッド分率［ｍｍｍｍ］が２０モル％以上６０モル％以下である。
（３）メソトリアッド分率［ｍｍ］が２０モル％以上９５モル％以下である。
（４）重量平均分子量（Ｍｗ）が３０，０００以上２００，０００以下である。
（５）分子量分布（Ｍｗ／Ｍｎ）が３．０未満である。
（６）示差走査型熱量計（ＤＳＣ）により測定される融点（Ｔｍ−Ｄ）が０℃以上１２０℃以下である。
【００２３】
（１）融解吸熱量（ΔＨ−Ｄ）
プロピレン系樹脂（Ｂ）の融解吸熱量（ΔＨ−Ｄ）は、繊維の紡糸安定性並びに不織布の柔軟性及び滑らか性の観点から、好ましくは０Ｊ／ｇ以上、より好ましくは５Ｊ／ｇ以上、更に好ましくは１０Ｊ／ｇ以上であり、そして、好ましくは８０Ｊ／ｇ以下、より好ましくは６０Ｊ／ｇ以下、更に好ましくは５０Ｊ／ｇ以下である。
なお、本発明において、融解吸熱量（ΔＨ−Ｄ）は、示差走査型熱量計（ＤＳＣ）を用い、試料を窒素雰囲気下−１０℃で５分間保持した後、１０℃／分で昇温させることにより得られた融解吸熱カーブのピークを含むラインと熱量変化の無い低温側の点と熱量変化の無い高温側の点とを結んだ線（ベースラインとする）とで囲まれる面積を求めることで算出される。
【００２４】
（２）メソペンタッド分率［ｍｍｍｍ］
プロピレン系樹脂（Ｂ）のメソペンタッド分率［ｍｍｍｍ］は、繊維の紡糸安定性の観点から、好ましくは２０モル％以上、より好ましくは２５モル％以上、更に好ましくは３０モル％以上であり、そして、好ましくは６０モル％以下、より好ましくは５８モル％以下、更に好ましくは５５モル％以下である。
【００２５】
（３）メソトリアッド分率［ｍｍ］
プロピレン系樹脂（Ｂ）のメソトリアッド分率［ｍｍ］は、繊維の紡糸安定性の観点から、好ましくは２０モル％以上、より好ましくは３０モル％以上、更に好ましくは４０モル％以上であり、そして、好ましくは９５モル％以下、より好ましくは８０モル％以下、更に好ましくは６５モル％以下である。
【００２６】
本発明において、メソペンタッド分率［ｍｍｍｍ］は、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠し、13Ｃ−ＮＭＲスペクトルのメチル基のシグナルにより測定されるポリプロピレン分子鎖中のペンタッド単位でのメソ分率である。メソペンタッド分率［ｍｍｍｍ］が大きくなると、立体規則性が高くなる。また、メソトリアッド分率［ｍｍ］も上記方法により算出される。
【００２７】
本発明では、以下に示す装置および条件で、13Ｃ−ＮＭＲスペクトルの測定を行った。なお、ピークの帰属は、エイ・ザンベリ（Ａ．Ｚａｍｂｅｌｌｉ）等により「Ｍａｃｒｏｍｏｌｅｃｕｌｅｓ，８，６８７（１９７５）」で提案された方法に従った。
装置：日本電子（株）製、「ＪＮＭ−ＥＸ４００型13Ｃ−ＮＭＲ装置」
方法：プロトン完全デカップリング法
濃度：２２０ｍｇ／ｍＬ
溶媒：１，２，４−トリクロロベンゼンと重ベンゼンの９０：１０（容量比）混合溶媒
温度：１３０℃
パルス幅：４５°
パルス繰り返し時間：４秒
積算：１００００回
【００２８】
＜計算式＞
Ｍ＝ｍ／Ｓ×１００
Ｒ＝γ／Ｓ×１００
Ｓ＝Ｐββ＋Ｐαβ＋Ｐαγ
Ｓ：全プロピレン単位の側鎖メチル炭素原子のシグナル強度
Ｐββ：１９．８〜２２．５ｐｐｍ
Ｐαβ：１８．０〜１７．５ｐｐｍ
Ｐαγ：１７．５〜１７．１ｐｐｍ
γ：ラセミペンタッド連鎖：２０．７〜２０．３ｐｐｍ
ｍ：メソペンタッド連鎖：２１．７〜２２．５ｐｐｍ
【００２９】
（４）重量平均分子量（Ｍｗ）
プロピレン系樹脂（Ｂ）の重量平均分子量（Ｍｗ）は、繊維の紡糸安定性の観点から、好ましくは３０，０００以上、より好ましくは５０，０００以上、更に好ましくは７０，０００以上であり、そして、好ましくは２００，０００以下、より好ましくは１８０，０００以下、更に好ましくは１５０，０００以下である。
【００３０】
（５）分子量分布（Ｍｗ／Ｍｎ）
プロピレン系樹脂（Ｂ）の分子量分布（Ｍｗ／Ｍｎ）は、好ましくは３．０未満、より好ましくは２．５以下、更に好ましくは２．３以下である。プロピレン系樹脂（Ｂ）の分子量分布が上記範囲内であれば、紡糸により得られた繊維におけるべたつきの発生が抑制される。
【００３１】
上記の重量平均分子量（Ｍｗ）及び分子量分布（Ｍｗ／Ｍｎ）は、ゲルパーミエイションクロマトグラフィ（ＧＰＣ）測定により求められる。重量平均分子量は、下記の装置及び条件で測定したポリスチレン換算の重量平均分子量であり、分子量分布は、同様にして測定した数平均分子量（Ｍｎ）及び上記重量平均分子量より算出した値である。
＜ＧＰＣ測定装置＞
カラム          ：東ソー（株）製「ＴＯＳＯ  ＧＭＨＨＲ−Ｈ（Ｓ）ＨＴ」
検出器          ：液体クロマトグラム用ＲＩ検出  ウォーターズ・コーポレーション製「ＷＡＴＥＲＳ  １５０Ｃ」
＜測定条件＞
溶媒          ：１，２，４−トリクロロベンゼン
測定温度      ：１４５℃
流速          ：１．０ｍＬ／分
試料濃度      ：２．２ｍｇ／ｍＬ
注入量        ：１６０μＬ
検量線        ：Ｕｎｉｖｅｒｓａｌ  Ｃａｌｉｂｒａｔｉｏｎ
解析プログラム：ＨＴ−ＧＰＣ（Ｖｅｒ．１．０）
【００３２】
（６）融点（Ｔｍ−Ｄ）
プロピレン系樹脂（Ｂ）の融点（Ｔｍ−Ｄ）は、繊維の紡糸安定性の観点から、好ましくは０℃以上、より好ましくは３０℃以上、更に好ましくは６０℃以上であり、そして、好ましくは１２０℃以下、より好ましくは１００℃以下である。
なお、本発明におけるプロピレン系樹脂（Ｂ）の融点（Ｔｍ−Ｄ）は、示差走査型熱量計（ＤＳＣ）を用いて、窒素雰囲気下−１０℃で５分間保持した後１０℃／分で昇温させることにより得られる融解吸熱カーブの最も高温側に観測されるピークのピークトップとして定義される。
【００３３】
（プロピレン系樹脂（Ｂ）の製造方法）
プロピレン系樹脂（Ｂ）は、例えば、国際公開第２００３／０８７１７２号に記載されているようなメタロセン系触媒を使用して製造することができる。特に、配位子が架橋基を介して架橋構造を形成している遷移金属化合物を用いたものが好ましく、なかでも、２個の架橋基を介して架橋構造を形成している遷移金属化合物と助触媒を組み合わせて得られるメタロセン系触媒が好ましい。
【００３４】
具体的に例示すれば、
（ｉ）一般式（Ｉ）
【化１】
2018145536.tif 000002
〔式中、Ｍは周期律表第３〜１０族又はランタノイド系列の金属元素を示し、Ｅ1及びＥ2はそれぞれ置換シクロペンタジエニル基、インデニル基、置換インデニル基、ヘテロシクロペンタジエニル基、置換ヘテロシクロペンタジエニル基、アミド基、ホスフィド基、炭化水素基及び珪素含有基の中から選ばれた配位子であって、Ａ1及びＡ2を介して架橋構造を形成しており、又それらは互いに同一でも異なっていてもよく、Ｘはσ結合性の配位子を示し、Ｘが複数ある場合、複数のＸは同じでも異なっていてもよく、他のＸ、Ｅ1、Ｅ2又はＹと架橋していてもよい。Ｙはルイス塩基を示し、Ｙが複数ある場合、複数のＹは同じでも異なっていてもよく、他のＹ，Ｅ1、Ｅ2又はＸと架橋していてもよく、Ａ1及びＡ2は二つの配位子を結合する二価の架橋基であって、炭素数１〜２０の炭化水素基、炭素数１〜２０のハロゲン含有炭化水素基、珪素含有基、ゲルマニウム含有基、スズ含有基、−Ｏ−、−ＣＯ−、−Ｓ−、−ＳＯ2−、−Ｓｅ−、−ＮＲ1−、−ＰＲ1−、−Ｐ（Ｏ）Ｒ1−、−ＢＲ1−又は−ＡｌＲ1−を示し、Ｒ1は水素原子、ハロゲン原子、炭素数１〜２０の炭化水素基又は炭素数１〜２０のハロゲン含有炭化水素基を示し、それらは互いに同一でも異なっていてもよい。ｑは１〜５の整数で〔（Ｍの原子価）−２〕を示し、ｒは０〜３の整数を示す。〕
で表される遷移金属化合物、並びに
（ii）（ii−１）該（ｉ）成分の遷移金属化合物又はその派生物と反応してイオン性の錯体を形成しうる化合物及び（ii−２）アルミノキサンからなる群から選ばれる少なくとも一種の成分
を含有する重合用触媒が挙げられる。
【００３５】
上記（ｉ）成分の遷移金属化合物としては、配位子が（１，２’）（２，１’）二重架橋型の遷移金属化合物が好ましく、例えば（１，２’−ジメチルシリレン）（２，１’−ジメチルシリレン）−ビス（３−トリメチルシリルメチルインデニル）ジルコニウムジクロライドが挙げられる。
【００３６】
上記（ii−１）成分の化合物の具体例としては、テトラフェニル硼酸トリエチルアンモニウム、テトラフェニル硼酸トリ−ｎ−ブチルアンモニウム、テトラフェニル硼酸トリメチルアンモニウム、テトラフェニル硼酸テトラエチルアンモニウム、テトラフェニル硼酸メチル（トリ−ｎ−ブチル）アンモニウム、テトラフェニル硼酸ベンジル（トリ−ｎ−ブチル）アンモニウム、テトラフェニル硼酸ジメチルジフェニルアンモニウム、テトラフェニル硼酸トリフェニル（メチル）アンモニウム、テトラフェニル硼酸トリメチルアニリニウム、テトラフェニル硼酸メチルピリジニウム、テトラフェニル硼酸ベンジルピリジニウム、テトラフェニル硼酸メチル（２−シアノピリジニウム）、テトラキス（ペンタフルオロフェニル）硼酸トリエチルアンモニウム、テトラキス（ペンタフルオロフェニル）硼酸トリ−ｎ−ブチルアンモニウム、テトラキス（ペンタフルオロフェニル）硼酸トリフェニルアンモニウム、テトラキス（ペンタフルオロフェニル）硼酸テトラ−ｎ−ブチルアンモニウム、テトラキス（ペンタフルオロフェニル）硼酸テトラエチルアンモニウム、テトラキス（ペンタフルオロフェニル）硼酸ベンジル（トリ−ｎ−ブチル）アンモニウム、テトラキス（ペンタフルオロフェニル）硼酸メチルジフェニルアンモニウム、テトラキス（ペンタフルオロフェニル）硼酸トリフェニル（メチル）アンモニウム、テトラキス（ペンタフルオロフェニル）硼酸メチルアニリニウム、テトラキス（ペンタフルオロフェニル）硼酸ジメチルアニリニウム、テトラキス（ペンタフルオロフェニル）硼酸トリメチルアニリニウム、テトラキス（ペンタフルオロフェニル）硼酸メチルピリジニウム、テトラキス（ペンタフルオロフェニル）硼酸ベンジルピリジニウム、テトラキス（ペンタフルオロフェニル）硼酸メチル（２−シアノピリジニウム）、テトラキス（ペンタフルオロフェニル）硼酸ベンジル（２−シアノピリジニウム）、テトラキス（ペンタフルオロフェニル）硼酸メチル（４−シアノピリジニウム）、テトラキス（ペンタフルオロフェニル）硼酸トリフェニルホスホニウム、テトラキス〔ビス（３，５−ジトリフルオロメチル）フェニル〕硼酸ジメチルアニリニウム、テトラフェニル硼酸フェロセニウム、テトラフェニル硼酸銀、テトラフェニル硼酸トリチル、テトラフェニル硼酸テトラフェニルポルフィリンマンガン、テトラキス（ペンタフルオロフェニル）硼酸フェロセニウム、テトラキス（ペンタフルオロフェニル）硼酸（１，１’−ジメチルフェロセニウム）、テトラキス（ペンタフルオロフェニル）硼酸デカメチルフェロセニウム、テトラキス（ペンタフルオロフェニル）硼酸銀、テトラキス（ペンタフルオロフェニル）硼酸トリチル、テトラキス（ペンタフルオロフェニル）硼酸リチウム、テトラキス（ペンタフルオロフェニル）硼酸ナトリウム、テトラキス（ペンタフルオロフェニル）硼酸テトラフェニルポルフィリンマンガン、テトラフルオロ硼酸銀、ヘキサフルオロ燐酸銀、ヘキサフルオロ砒素酸銀、過塩素酸銀、トリフルオロ酢酸銀、トリフルオロメタンスルホン酸銀等を挙げることができる。
【００３７】
上記（ii−２）成分のアルミノキサンとしては、公知の鎖状アルミノキサンや環状アルミノキサンが挙げられる。
【００３８】
また、トリメチルアルミニウム、トリエチルアルミニウム、トリイソプロピルアルミニウム、トリイソブチルアルミニウム、ジメチルアルミニウムクロリド、ジエチルアルミニウムクロリド、メチルアルミニウムジクロリド、エチルアルミニウムジクロリド、ジメチルアルミニウムフルオリド、ジイソブチルアルミニウムヒドリド、ジエチルアルミニウムヒドリド、エチルアルミニウムセスキクロリド等の有機アルミニウム化合物を併用して、プロピレン系樹脂（Ｂ）を製造してもよい。
【００３９】
プロピレン系樹脂成分におけるプロピレン系樹脂（Ｂ）の含有量は、繊維の柔軟性の観点から、プロピレン系樹脂（Ａ）及びプロピレン系樹脂（Ｂ）の合計量を１００質量％に対して、好ましくは１質量％以上、より好ましくは５質量％以上、更に好ましくは１０質量％以上であり、そして、好ましくは３０質量％以下、より好ましくは２５質量％以下、更に好ましくは２０質量％以下である。
【００４０】
プロピレン系樹脂繊維の繊度は、不織布の風合い、柔軟性及び強度のバランスの観点から、好ましくは０．５デニール以上、より好ましくは０．６デニール以上であり、そして、好ましくは１．５デニール以下、より好ましくは１．４デニール以下である。プロピレン系樹脂繊維の繊度は、以下に示す測定方法により計算される。本発明のスパンボンド不織布は、上述のように繊度が小さく、糸切れしやすい成形条件においても紡糸安定性に優れるものである。
【００４１】
〔繊度計測〕
偏光顕微鏡を用いて不織布中の繊維を観察し、ランダムに選んだ１００本の繊維直径の平均値（ｄ）を測定し、樹脂の密度（ρ＝９００，０００ｇ／ｍ3）を用いて、不織布サンプルの繊度を下式から計算する。
繊度（デニール）＝ρ×π×（ｄ／２）2×９０００
【００４２】
本発明のスパンボンド不織布におけるプロピレン系樹脂繊維の含有量は、不織布の柔軟性の向上及び毛羽立ちの抑制の観点から、スパンボンド不織布１００質量％に対して、５０質量％以上、好ましくは６０質量％以上、より好ましくは７５質量％以上であり、上限値は１００質量％である。
【００４３】
本発明のスパンボンド不織布は、毛羽立ちの抑制の観点から、捲縮していないことが好ましい。本発明のスパンボンド不織布の捲縮数（単位：個／２５ｍｍ）は、好ましくは１０以下、より好ましくは６以下、更に好ましくは５以下、更に好ましくは３以下である。
不織布の捲縮数は、ＪＩＳ  Ｌ１０１５：２０１０に準拠し、捲縮弾性率測定装置を用いて測定される。エンボス加工する前の線上サンプルから、繊維に弾力がかからないようにして繊維１本を抜き出し、２５ｍｍの試料に０．１８ｍＮ／ｔｅｘの初荷重をかけたときの長さを測定し、その時の捲縮数を数え、２５ｍｍ間あたりの捲縮数を求めた。捲縮数が多いほど、捲縮性の高い不織布であることを示す。
【００４４】
本発明のスパンボンド不織布のエンボス面積占有率は、毛羽立ちの抑制の観点から、５％以上、好ましくは７％以上であり、そして、繊維の柔軟性の観点から、２５％以下、好ましくは２０％以下である。ここで、「エンボス面積占有率」とは、単位面積あたりにおけるエンボスパターン面積の占有率を示す。本発明において、エンボス面積占有率は、電子顕微鏡によって不織布表面を観察することで測定される。
【００４５】
［多層不織布］
本発明のスパンボンド不織布は、２層以上積層してなる多層不織布であってもよい。その場合、表面の滑らかさの観点から、多層不織布の外層を構成する不織布の、少なくとも１層が本発明の芯鞘複合繊維から成るスパンボンド不織布であることが好ましい。
【００４６】
［繊維製品］
本発明のスパンボンド不織布を用いた繊維製品としては、特に限定されるものではないが、例えば以下の繊維製品を挙げることができる。すなわち、使い捨ておむつ用部材、おむつカバー用伸縮性部材、生理用品用伸縮性部材、衛生製品用伸縮性部材、伸縮性テープ、絆創膏、衣料用伸縮性部材、衣料用絶縁材、衣料用保温材、防護服、帽子、マスク、手袋、サポーター、伸縮性包帯、湿布剤の基布、スベリ止め基布、振動吸収材、指サック、クリーンルーム用エアフィルター、エレクトレット加工を施したエレクトレットフィルター、セパレーター、断熱材、コーヒーバッグ、食品包装材料、自動車用天井表皮材、防音材、クッション材、スピーカー防塵材、エアクリーナー材、インシュレーター表皮、バッキング材、接着不織布シート、ドアトリム等の各種自動車用部材、複写機のクリーニング材等の各種クリーニング材、カーペットの表材や裏材、農業捲布、木材ドレーン、スポーツシューズ表皮等の靴用部材、かばん用部材、工業用シール材、ワイピング材及びシーツなどを挙げることができる。
【実施例】
【００４７】
次に、本発明を実施例により更に詳細に説明するが、本発明はこれらの例によって何ら限定されるものではない。
【００４８】
〔ＤＳＣ測定〕
示差走査型熱量計（パーキン・エルマー社製、「ＤＳＣ−７」）を用い、試料１０ｍｇを窒素雰囲気下−１０℃で５分間保持した後、１０℃／分で昇温させることにより得られた融解吸熱カーブから融解吸熱量（ΔＨ−Ｄ）として求めた。また、得られた融解吸熱カーブの最も高温側に観測されるピークのピークトップから融点（Ｔｍ−Ｄ）を求めた。
なお、融解吸熱量（ΔＨ−Ｄ）は、熱量変化の無い低温側の点と熱量変化の無い高温側の点とを結んだ線をベースラインとして、示差走査型熱量計（パーキン・エルマー社製、「ＤＳＣ−７」）を用いた、ＤＳＣ測定により得られた融解吸熱カーブのピークを含むライン部分と当該ベースラインとで囲まれる面積を求めることで算出される。
【００４９】
〔重量平均分子量（Ｍｗ）、分子量分布（Ｍｗ／Ｍｎ）測定〕
ゲルパーミエイションクロマトグラフィ（ＧＰＣ）法により、重量平均分子量（Ｍｗ）および数平均分子量（Ｍｎ）を測定し、分子量分布（Ｍｗ／Ｍｎ）を求めた。測定には、下記の装置および条件を使用し、ポリスチレン換算の重量平均分子量及び数平均分子量を得た。分子量分布（Ｍｗ／Ｍｎ）は、これらの重量平均分子量（Ｍｗ）及び数平均分子量（Ｍｎ）より算出した値である。
＜ＧＰＣ測定装置＞
カラム          ：東ソー（株）製「ＴＯＳＯ  ＧＭＨＨＲ−Ｈ（Ｓ）ＨＴ」
検出器          ：液体クロマトグラム用ＲＩ検出  ウォーターズ・コーポレーション製「ＷＡＴＥＲＳ  １５０Ｃ」
＜測定条件＞
溶媒          ：１，２，４−トリクロロベンゼン
測定温度      ：１４５℃
流速          ：１．０ｍＬ／分
試料濃度      ：２．２ｍｇ／ｍＬ
注入量        ：１６０μＬ
検量線        ：Ｕｎｉｖｅｒｓａｌ  Ｃａｌｉｂｒａｔｉｏｎ
解析プログラム：ＨＴ−ＧＰＣ（Ｖｅｒ．１．０）
【００５０】
〔ＮＭＲ測定〕
以下に示す装置および条件で、13Ｃ−ＮＭＲスペクトルの測定を行った。なお、ピークの帰属は、エイ・ザンベリ（Ａ．Ｚａｍｂｅｌｌｉ）等により「Ｍａｃｒｏｍｏｌｅｃｕｌｅｓ，８，６８７（１９７５）」で提案された方法に従った。
装置：日本電子（株）製、「ＪＮＭ−ＥＸ４００型13Ｃ−ＮＭＲ装置」
方法：プロトン完全デカップリング法
濃度：２２０ｍｇ／ｍＬ
溶媒：１，２，４−トリクロロベンゼンと重ベンゼンの９０：１０（容量比）混合溶媒
温度：１３０℃
パルス幅：４５°
パルス繰り返し時間：４秒
積算：１００００回
【００５１】
＜計算式＞
Ｍ＝ｍ／Ｓ×１００
Ｒ＝γ／Ｓ×１００
Ｓ＝Ｐββ＋Ｐαβ＋Ｐαγ
Ｓ：全プロピレン単位の側鎖メチル炭素原子のシグナル強度
Ｐββ：１９．８〜２２．５ｐｐｍ
Ｐαβ：１８．０〜１７．５ｐｐｍ
Ｐαγ：１７．５〜１７．１ｐｐｍ
γ：ラセミペンタッド連鎖：２０．７〜２０．３ｐｐｍ
ｍ：メソペンタッド連鎖：２１．７〜２２．５ｐｐｍ
【００５２】
メソペンタッド分率［ｍｍｍｍ］、ラセミペンタッド分率［ｒｒｒｒ］およびラセミメソラセミメソペンタッド分率［ｒｍｒｍ］は、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠して求めたものであり、13Ｃ−ＮＭＲスペクトルのメチル基のシグナルにより測定されるポリプロピレン分子鎖中のペンタッド単位でのメソ分率、ラセミ分率、およびラセミメソラセミメソ分率である。また、トリアッド分率［ｍｍ］、［ｒｒ］および［ｍｒ］も上記方法により算出した。
【００５３】
〔初期弾性率の測定方法〕
厚さ１ｍｍのプレスシートを作成した。得られたプレスシートから、ＪＩＳ  Ｋ７１１３（２００２年）−２号１／２に準じた試験片をサンプリングした。引張試験機（（株）島津製作所製、「オートグラフＡＧ−Ｉ」）を用いて、初期長Ｌ０を４０ｍｍに設定し、引張速度１００ｍｍ／分で伸張し、伸張過程でのひずみと荷重を測定し、下記式から初期弾性率を算出した。
初期弾性率（Ｎ）＝ひずみ５％の荷重（Ｎ）／０．０５
【００５４】
製造例１
（プロピレン系重合体（Ｂ１）の製造）
撹拌機付きの内容積２０Ｌのステンレス製反応器に、ｎ−ヘプタンを２０Ｌ／ｈｒ、トリイソブチルアルミニウムを１５ｍｍｏｌ／ｈｒ、さらに、ジメチルアニリニウムテトラキスペンタフルオロフェニルボレート、（１，２’−ジメチルシリレン）（２，１’−ジメチルシリレン）−ビス（３−トリメチルシリルメチルインデニル）ジルコニウムジクロライド及びトリイソブチルアルミニウムを質量比１：２：２０でプロピレンと事前に接触させて得られた触媒成分を、ジルコニウム換算で６μｍｏｌ／ｈｒで連続供給した。
重合温度６５℃で気相部水素濃度を８ｍｏｌ％、反応器内の全圧を１．０ＭＰａ・Ｇに保つようプロピレンと水素とを連続供給した。得られた重合溶液に、酸化防止剤をその含有割合が１０００質量ｐｐｍになるように添加し、次いで溶媒であるｎ−ヘプタンを除去することにより、プロピレン系重合体（Ｂ１）を得た。
得られたプロピレン系重合体（Ｂ１）について上記測定を行った。結果を表１に示す。
また、プロピレン系重合体（Ｂ１）について、ＩＳＯ  １１３３：１９９７に準拠し、温度２３０℃、荷重２１．１８Ｎの条件でＭＦＲを測定した。プロピレン系重合体（Ｂ１）のＭＦＲは５０ｇ／１０分であった。
【００５５】
【表１】
2018145536.tif 000003
【００５６】
また、以下の例において、下記原料を使用した。
【００５７】
プロピレン単独重合体（Ａ１）：
「ＮＯＶＡＴＥＣ  ＳＡ０３」（日本ポリプロ（株）製）
上記方法で測定されたプロピレン単独重合体（Ａ１）の融点（Ｔｍ−Ｄ）は１６０℃、初期弾性率は１，６５０ＭＰａであった。また、プロピレン単独重合体（Ａ１）について、ＩＳＯ  １１３３：１９９７に準拠し、温度２３０℃、荷重２１．１８Ｎの条件でＭＦＲを測定した。プロピレン単独重合体（Ａ１）のＭＦＲは３０ｇ／１０分であった。
【００５８】
プロピレン単独重合体（Ａ２）：
「ＰＰ３１５５」（ＥｘｘｏｎＭｏｂｉｌ  Ｃｈｅｍｉｃａｌ社製）
上記方法で測定されたプロピレン単独重合体（Ａ２）の融点（Ｔｍ−Ｄ）は１６１℃、初期弾性率は１，５５０ＭＰａであった。また、プロピレン単独重合体（Ａ２）について、ＩＳＯ  １１３３：１９９７に準拠し、温度２３０℃、荷重２１．１８Ｎの条件でＭＦＲを測定した。プロピレン単独重合体（Ａ１）のＭＦＲは３６ｇ／１０分であった。
【００５９】
滑剤：
スリップ剤マスターバッチ（滑剤マスターバッチ）：高結晶性ポリプロピレン「Ｙ６００５ＧＭ」（（株）プライムポリマー製）９０質量％とエルカ酸アミド１０質量％とからなる組成物
【００６０】
実施例１
プロピレン単独重合体（Ａ１）９０質量％及びプロピレン系重合体（Ｂ１）１０質量％からなる樹脂混合物に対し、該樹脂混合物基準でエルカ酸アミド２０００ｐｐｍとなる量のスリップ剤マスターバッチを添加して、樹脂組成物を調製した。
ギヤポンプを有する単軸押出機を用いて樹脂温度２４０℃で前記樹脂組成物を溶融押出し、ノズル径０．５ｍｍのノズル（孔数２６７５ホール）より、単孔吐出量０．４ｇ／分の速度で溶融樹脂を吐出させて紡糸した。紡糸により得られた繊維を１２．５℃の冷却風で冷却しながら、ノズル下でエジェクターにより４．０ｋｇ／ｃｍ2の圧力で吸引し、１１９ｍ／分のライン速度で移動しているネット面に繊維を積層した。ネット面に積層された繊維束を１３５℃に加熱したカレンダーロールでニップ圧４０Ｎ／ｍｍでエンボス加工し、引取りロールに巻き取った。
【００６１】
実施例２
プロピレン単独重合体（Ａ２）８５質量％及びプロピレン系重合体（Ｂ１）１５質量％からなる樹脂組成物を調製した。
ギヤポンプを有する単軸押出機を用いて樹脂温度２５０℃で前記樹脂組成物を溶融押出し、ノズル径０．６ｍｍのノズル（孔数５８００ホール／ｍ）より、単孔吐出量０．５７ｇ／分の速度で溶融樹脂を吐出させて紡糸した。紡糸により得られた繊維を空気で冷却しながら、ノズル下で冷却エアーダクトにより６５００Ｐａのキャビン圧力で吸引して、２２２ｍ／分のライン速度で移動しているネット面に繊維を積層した。ネット面に積層された繊維束を１４７℃に加熱したカレンダーロールでニップ圧１００Ｎ／ｍｍでエンボス加工し、引取りロールに巻き取った。
【００６２】
比較例１
実施例１において、プロピレン単独重合体（Ａ１）に対して該重合体基準でエルカ酸アミド２０００ｐｐｍとなる量のスリップ剤マスターバッチを添加して調製した樹脂組成物を用いたこと、及びエジェクター圧力を１．０ｋｇ／ｃｍ2に変更したこと以外は、実施例１と同様にしてスパンボンド不織布を製造した。
【００６３】
比較例２
実施例１において、エジェクター圧力を１．０ｋｇ／ｃｍ2に変更したこと以外は、実施例１と同様にしてスパンボンド不織布を製造した。
【００６４】
比較例３
実施例２において、キャビン圧力を４５００Ｐａに変更したこと以外は、実施例２と同様にしてスパンボンド不織布を製造した。
【００６５】
各例で得られた不織布について、下記の測定及び評価を行った。結果を表２に示す。
【００６６】
〔エンボス面積占有率〕
電子顕微鏡によって不織布表面を観察し、エンボス面積占有率を測定した。
【００６７】
〔目付けの測定〕
得られた不織布の２０ｃｍ×２０ｃｍの質量を測定し、目付け（ｇｓｍ）を測定した。
【００６８】
〔繊度の測定〕
偏光顕微鏡を用いて不織布中の繊維を観察し、ランダムに選んだ１００本の繊維直径の平均値（ｄ）を測定し、樹脂の密度（ρ＝９００，０００ｇ／ｍ3）を用いて、不織布サンプルの繊度を下式から計算した。
繊度（デニール）＝ρ×π×（ｄ／２）2×９０００
【００６９】
〔破断強度及び破断ひずみの測定〕
得られた不織布から、長さ２００ｍｍ×幅５０ｍｍの試験片を、機械方向（ＭＤ）と機械方向に対して垂直方向（ＣＤ）についてサンプリングした。引張試験機（（株）島津製作所製、「オートグラフＡＧ−Ｉ」）を用いて、初期長Ｌ０を１００ｍｍに設定し、引張速度３００ｍｍ／分で伸張し、伸張過程でのひずみと荷重を測定し、不織布が破断した瞬間の荷重とひずみの値を、それぞれ破断強度、破断ひずみとした。
【００７０】
〔静摩擦係数の測定〕
得られた不織布から、長さ２２０ｍｍ×幅１００ｍｍと長さ２２０ｍｍ×幅７０ｍｍの試験片を、機械方向（ＭＤ）と機械方向に対して垂直方向（ＴＤ）についてサンプリングした。静摩擦係数測定試験機（（株）東洋精機製作所製、「摩擦測定機ＡＮ型」）台座の上に２枚の重ねた不織布を乗せ、その上に１，０００ｇのおもりを乗せ、台座の傾きを２．７度／分の速度で変化させ、不織布が１０ｍｍ滑った時の角度を測定した。おもりの質量（１，０００ｇ）と不織布が１０ｍｍ滑った時の角度とから、静摩擦係数を算出した。
なお、静摩擦係数の値が小さいほど、不織布の手触り感等の風合いが良好であることを示す。
【００７１】
〔カンチレバー試験〕
得られた不織布から、長さ１００ｍｍ×幅１００ｍｍ試験片を作製し、台座の一端に４５℃の傾斜角を有した斜面を有するカンチレバー試験機を用いて行った。試験片を、一定速度で斜面方向に台座の上を滑らせ、試験片が折れ曲がり、一端が斜面に接地する瞬間の移動距離を測定した。機械方向（ＭＤ）と機械方向に対して垂直方向（ＣＤ）についてそれぞれ測定した。
【００７２】
〔ハンドロメーター試験〕
２００ｍｍ×２００ｍｍの試験片を、幅１／４インチのスリット上にスリットと直角となるようにセットし、試験片の辺から６７ｍｍ（試験片幅の１／３）の位置をペネトレーターのブレードにて８ｍｍ押し込んだ。この時の抵抗値を測定し試験片の柔軟度を評価した。この測定方法の特徴は、試験片が試験台上で若干スリップし、それによって発生する摩擦力と押し込み時の抵抗力（柔軟度）の複合された力が計測されることである。測定により得られた抵抗値の値が小さい程、不織布の柔軟性が良好であることを示す。
【００７３】
〔耐毛羽立ち性〕
得られた不織布について、ＪＩＳ  Ｌ１０９６：２０１０  ８．１９．５Ｅ法に記載のマーチンデール法により毛羽立ちを評価した。
具体的には、該装置としてマーチンデール型摩耗機「ＮＵ−ＭＡＲＴＩＮＤＡＬＥ８６４２３０  ／  １１０Ｖ  ＨＥＡ９０」（Ｊａｍｅｓ  Ｈ．Ｈｅａｌ＆Ｃｏ．Ｌｔｄ製）を用い、摩擦子の荷重を９ｋＰａとし、測定面にＪＩＳ染色堅ろう度試験用（ＪＩＳ  Ｌ０８０３準拠）の綿を用い、該布と試験片の測定面が摩擦できるように設置した。
試験片を取り付けた後、試験片の測定面と綿を１２０秒間、リサジュー曲線で動かし摩擦させた。摩擦がされた試験片の測定面を観察し、耐毛羽立ち性について、以下の基準でランクをつけて評価した。
Ａ：毛羽立ちがない。
Ｂ：一箇所に小さな毛玉ができ始める程度に毛羽立っている。
Ｃ：はっきりとした毛玉ができ始め、また小さな毛玉が複数見られる。
Ｄ：試験片が薄くなるほど繊維がほつれている。
Ｅ：試験片が破損するほど繊維が剥ぎ取られる。
【００７４】
【表２】
2018145536.tif 000004
【００７５】
表２からわかるとおり、繊度が本発明の範囲外である比較例１〜３のスパンボンド不織布は、いずれも毛羽立ちが起きた。これに対し、本発明のスパンボンド不織布は、柔軟性を損なわず、かつ、毛羽立ちが少ない。